(57)【要約】【課題】高周波特性のみならず、屈曲性、成形性、引き剥がし強度及び難燃性に優れたフレキシブルプリント配線板を提供する。【解決手段】フレキシブルプリント配線板用樹脂組成物に関する。（Ａ）ポリフェニレンエーテル樹脂、（Ｂ）ジエン系及びゴム系から選ばれる架橋剤、（Ｃ）エポキシ樹脂、（Ｄ）硬化剤、（Ｅ）トリアリルイソシアヌレート及びトリアリルシアヌレートから選ばれるもの、（Ｆ）ホスファゼン化合物及び下記構造式（１）で示されるアルキルホスフィン酸アルミニウムから選ばれるものが必須成分として含有されている。【化１】2010222408.tif 000005【選択図】なし【特許請求の範囲】
【請求項１】
（Ａ）ポリフェニレンエーテル樹脂、（Ｂ）ジエン系及びゴム系から選ばれる架橋剤、（Ｃ）エポキシ樹脂、（Ｄ）硬化剤、（Ｅ）トリアリルイソシアヌレート及びトリアリルシアヌレートから選ばれるもの、（Ｆ）ホスファゼン化合物及び下記構造式（１）で示されるアルキルホスフィン酸アルミニウムから選ばれるものが必須成分として含有されていることを特徴とするフレキシブルプリント配線板用樹脂組成物。
【化１】
2010222408.tif 000004
【請求項２】
（Ｂ）成分として、１，２−ポリブタジエン、１，４−ポリブタジエン、スチレンブタジエンコポリマー、マレイン変性１，２−ポリブタジエン、アクリル変性１，２−ポリブタジエン、エポキシ変性１，２−ポリブタジエン及びゴム類から選ばれるものが用いられていることを特徴とする請求項１に記載のフレキシブルプリント配線板用樹脂組成物。
【請求項３】
（Ｄ）成分として、ジシアンジアミドが用いられていることを特徴とする請求項１又は２に記載のフレキシブルプリント配線板用樹脂組成物。
【請求項４】
（Ａ）〜（Ｅ）成分の合計量に対して（Ａ）（Ｂ）成分の合計量が４０〜７０質量％であると共に、フレキシブルプリント配線板用樹脂組成物全量に対して（Ｆ）成分の含有量が５〜３５質量％であることを特徴とする請求項１乃至３のいずれか１項に記載のフレキシブルプリント配線板用樹脂組成物。
【請求項５】
請求項１乃至４のいずれか１項に記載のフレキシブルプリント配線板用樹脂組成物がフィルム状に成形されていることを特徴とする樹脂フィルム。
【請求項６】
請求項１乃至４のいずれか１項に記載のフレキシブルプリント配線板用樹脂組成物が基材に含浸されて半硬化状態となっていることを特徴とするプリプレグ。
【請求項７】
請求項１乃至４のいずれか１項に記載のフレキシブルプリント配線板用樹脂組成物が金属箔に塗布されて半硬化状態となっていることを特徴とする樹脂付き金属箔。
【請求項８】
請求項５に記載の樹脂フィルム、請求項６に記載のプリプレグ、請求項７に記載の樹脂付き金属箔のうちの少なくとも１種類を用いて形成されていることを特徴とするフレキシブルプリント配線板。
【発明の詳細な説明】
【技術分野】
【０００１】
本発明は、フレキシブルプリント配線板の製造に用いられるフレキシブルプリント配線板用樹脂組成物、樹脂フィルム、プリプレグ及び樹脂付き金属箔、並びにこれらのものを用いて形成され、携帯機器等に用いられるフレキシブルプリント配線板に関するものである。
【背景技術】
【０００２】
従来、小型携帯機器等に用いられる配線基板の製造のための積層板については、高周波特性、特に誘電特性に優れ、屈曲性（フレキシブル性）が良好であることが望まれている。
【０００３】
高周波特性に優れた積層板を得るにあたって、ガラスクロスに含浸させて使用するための樹脂成分としてポリフェニレンエーテル系樹脂が知られている。そして、本出願人によって、これを含有する樹脂組成物や積層板の製造方法が提案されてきている（例えば、特許文献１−４参照。）。
【０００４】
しかし、フレキシブル性が求められる小型携帯機器等の用途としての配線基板の製造にこのようなポリフェニレンエーテル系樹脂を含有する組成物を用いることは実際的なものとはなっていない。
【０００５】
その背景の理由の一つには、以下のような事情があった。
【０００６】
すなわち、ポリフェニレンエーテル系樹脂は一般的に硬化後の柔軟性や屈曲性が必ずしも大きくないという問題がある。
【０００７】
また、これまでフレキシブル基板を多層化して積層板とする場合、カバーレイで回路を保護した後に、片面フレキシブル基板を積層することにより多層化していた。しかし、この方法では、基板の厚みが厚く、携帯機器の小型・薄型化が難しくなるばかりか、工程が多くなるという問題があった。ここで、カバーレイの代わりに樹脂付き金属箔を用いれば、回路の保護と多層化が同時にでき、薄型化と工程の簡略化が可能となる。
【０００８】
しかし、カバーレイでよく使用されているエポキシ樹脂にＮＢＲ樹脂を配合した樹脂組成物で樹脂付き金属箔を作製し、その成形性を評価すると、樹脂の充填性や成形後の外観に劣るという不具合が生じてしまうという問題があった。
【０００９】
そのため、小型携帯機器用のフレキシブル配線板の製造にこれまでポリフェニレンエーテル系樹脂を用いることは現実的なものとして展望されていないのが実情である。
【００１０】
他方、引き剥がし強度や難燃性についても更なる向上が求められている。
【先行技術文献】
【特許文献】
【００１１】
【特許文献１】特開昭６２−１０９８２８号公報
【特許文献２】特開昭６１−２１７２３９号公報
【特許文献３】特開昭６２−１４８５６４号公報
【特許文献４】特許第３３３１７３７号公報
【発明の概要】
【発明が解決しようとする課題】
【００１２】
本発明は上記の点に鑑みてなされたものであり、高周波特性のみならず、屈曲性、成形性、引き剥がし強度及び難燃性に優れたフレキシブルプリント配線板用樹脂組成物、樹脂フィルム、プリプレグ、樹脂付き金属箔、フレキシブルプリント配線板を提供することを目的とするものである。
【課題を解決するための手段】
【００１３】
本発明の請求項１に係るフレキシブルプリント配線板用樹脂組成物は、（Ａ）ポリフェニレンエーテル樹脂、（Ｂ）ジエン系及びゴム系から選ばれる架橋剤、（Ｃ）エポキシ樹脂、（Ｄ）硬化剤、（Ｅ）トリアリルイソシアヌレート及びトリアリルシアヌレートから選ばれるもの、（Ｆ）ホスファゼン化合物及び下記構造式（１）で示されるアルキルホスフィン酸アルミニウムから選ばれるものが必須成分として含有されていることを特徴とするものである。
【００１４】
【化１】
2010222408.tif 000002
【００１５】
請求項２に係る発明は、請求項１において、（Ｂ）成分として、１，２−ポリブタジエン、１，４−ポリブタジエン、スチレンブタジエンコポリマー、マレイン変性１，２−ポリブタジエン、アクリル変性１，２−ポリブタジエン、エポキシ変性１，２−ポリブタジエン及びゴム類から選ばれるものが用いられていることを特徴とするものである。
【００１６】
請求項３に係る発明は、請求項１又は２において、（Ｄ）成分として、ジシアンジアミドが用いられていることを特徴とするものである。
【００１７】
請求項４に係る発明は、請求項１乃至３のいずれか１項において、（Ａ）〜（Ｅ）成分の合計量に対して（Ａ）（Ｂ）成分の合計量が４０〜７０質量％であると共に、フレキシブルプリント配線板用樹脂組成物全量に対して（Ｆ）成分の含有量が５〜３５質量％であることを特徴とするものである。
【００１８】
本発明の請求項５に係る樹脂フィルムは、請求項１乃至４のいずれか１項に記載のフレキシブルプリント配線板用樹脂組成物がフィルム状に成形されていることを特徴とするものである。
【００１９】
本発明の請求項６に係るプリプレグは、請求項１乃至４のいずれか１項に記載のフレキシブルプリント配線板用樹脂組成物が基材に含浸されて半硬化状態となっていることを特徴とするものである。
【００２０】
本発明の請求項７に係る樹脂付き金属箔は、請求項１乃至４のいずれか１項に記載のフレキシブルプリント配線板用樹脂組成物が金属箔に塗布されて半硬化状態となっていることを特徴とするものである。
【００２１】
本発明の請求項８に係るフレキシブルプリント配線板は、請求項５に記載の樹脂フィルム、請求項６に記載のプリプレグ、請求項７に記載の樹脂付き金属箔のうちの少なくとも１種類を用いて形成されていることを特徴とするものである。
【発明の効果】
【００２２】
本発明の請求項１に係るフレキシブルプリント配線板用樹脂組成物によれば、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【００２３】
請求項２に係る発明によれば、他の架橋剤を用いる場合に比べて、屈曲性をさらに高めることができるものである。
【００２４】
請求項３に係る発明によれば、他の硬化剤を用いる場合に比べて、引き剥がし強度をさらに高めることができるものである。
【００２５】
請求項４に係る発明によれば、屈曲性、成形性及び難燃性をさらに高めることができるものである。
【００２６】
本発明の請求項５に係る樹脂フィルムによれば、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【００２７】
本発明の請求項６に係るプリプレグによれば、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【００２８】
本発明の請求項７に係る樹脂付き金属箔によれば、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【００２９】
本発明の請求項８に係るフレキシブルプリント配線板によれば、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【発明を実施するための形態】
【００３０】
以下、本発明の実施の形態を説明する。
【００３１】
本発明においてフレキシブルプリント配線板用樹脂組成物は、（Ａ）ポリフェニレンエーテル樹脂、（Ｂ）ジエン系及びゴム系から選ばれる架橋剤、（Ｃ）エポキシ樹脂、（Ｄ）硬化剤、（Ｅ）トリアリルイソシアヌレート及びトリアリルシアヌレートから選ばれるもの、（Ｆ）ホスファゼン化合物及び上記構造式（１）で示されるアルキルホスフィン酸アルミニウムから選ばれるものを必須成分として含有するものである。
【００３２】
（Ａ）成分であるポリフェニレンエーテル（ＰＰＥ）樹脂としては、特に限定されるものではないが、例えば、ポリ（２，６−ジメチル−１，４−フェニレンオキサイド）等を用いることができる。（Ａ）成分の含有量は、（Ａ）〜（Ｅ）成分の合計量に対して、２０〜６０質量％であることが好ましい。（Ａ）成分の含有量が２０質量％未満であると、高周波特性及び屈曲性を高めることができないおそれがあり、逆に（Ａ）成分の含有量が６０質量％を超えると、成形性が低下するおそれがある。
【００３３】
（Ｂ）成分であるジエン系及びゴム系から選ばれる架橋剤としては、１，２−ポリブタジエン、１，４−ポリブタジエン、スチレンブタジエンコポリマー、マレイン変性１，２−ポリブタジエン、アクリル変性１，２−ポリブタジエン、エポキシ変性１，２−ポリブタジエン及びゴム類から選ばれるものを用いるのが好ましい。このような架橋剤を用いることによって、他の架橋剤を用いる場合に比べて、屈曲性をさらに高めることができるものである。（Ｂ）成分の含有量は、（Ａ）〜（Ｅ）成分の合計量に対して、１０〜４０質量％であることが好ましい。（Ｂ）成分の含有量が１０質量％未満であると、屈曲性が低下するおそれがあり、逆に（Ｂ）成分の含有量が４０質量％を超えると、耐熱性が低下するおそれがある。
【００３４】
特に（Ａ）（Ｂ）成分の合計量は、（Ａ）〜（Ｅ）成分の合計量に対して、４０〜７０質量％であることが好ましい。これにより、高周波特性及び屈曲性をさらに高めることができるものである。しかし、（Ａ）（Ｂ）成分の合計量が４０質量％未満であると、上記のような効果を十分に得ることができないおそれがあり、逆に（Ａ）（Ｂ）成分の合計量が７０質量％を超えると、成形性や耐熱性が低下するおそれがある。
【００３５】
（Ｃ）成分であるエポキシ樹脂としては、例えば、ビフェニル骨格を含むフェノールアラルキル型エポキシ樹脂、ジシクロペンタジエンフェノール型エポキシ樹脂、グリシジルエーテル型エポキシ樹脂、グリシジルエステル型エポキシ樹脂、グリシジルアミン型エポキシ樹脂、酸化型エポキシ樹脂等を用いることができる。このうちグリシジルエーテル型エポキシ樹脂としては、ビスフェノールＡ型エポキシ樹脂、ビスフェノールＦ型エポキシ樹脂、ノボラック型エポキシ樹脂、アルコール型エポキシ樹脂等を例示することができる。またグリシジルエステル型エポキシ樹脂としては、ヒドロフタル酸型エポキシ樹脂、ダイマー酸型エポキシ樹脂等を例示することができる。またグリシジルアミン型エポキシ樹脂としては、芳香族アミン型エポキシ樹脂、アミノフェノール型エポキシ樹脂等を例示することができる。また酸化型エポキシ樹脂としては、脂環型エポキシ樹脂等を例示することができる。さらにナフタレン骨格を有するエポキシ樹脂、フェノール骨格とビフェニル骨格を有するノボラック型エポキシ樹脂（ビフェニルノボラックエポキシ樹脂）、リン変性エポキシ樹脂等を用いることができるが、ハロゲンは含有しないものを用いるのが好ましい。（Ｃ）成分の含有量は、（Ａ）〜（Ｅ）成分の合計量に対して、１０〜５０質量％であることが好ましい。（Ｃ）成分の含有量が１０質量％未満であると、引き剥がし強度を高めることができないおそれがあり、逆に（Ｃ）成分の含有量が５０質量％を超えると、柔軟性が低下するおそれがある。
【００３６】
（Ｄ）成分である硬化剤としては、エポキシ樹脂の硬化剤であれば特に限定されるものではないが、例えば、ポリアミン、変性ポリアミン、酸無水物、ヒドラジン誘導体、ポリフェノール等を用いることができる。このうちポリアミン系の硬化剤としては、脂肪族ポリアミン、脂環式ポリアミン、芳香族ポリアミン等を例示することができる。さらにこのうち脂肪族ポリアミンとしては、ジエチレントリアミン、トリエチレンテトラミン、テトラエチレンペンタミン、ｍ−キシレンジアミン、トリメチルヘキサメチレンジアミン、２−メチルペンタメチレンジアミン、ジエチルアミノプロピルアミン等を例示することができる。また脂環式ポリアミンとしては、イソフォロンジアミン、１，３−ビスアミノメチルシクロヘキサン、ビス（４−アミノシクロヘキシル）メタン、ノルボルネンジアミン、１，２−ジアミノシクロヘキサン、ラロミン等を例示することができる。また芳香族ポリアミンとしては、ジアミノジフェニルメタン、メタフェニレンジアミン、ジアミノジフェニルスルフォン等を例示することができる。また酸無水物としては、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水トリメリット酸、無水ピロメリット酸、ベンゾフェノンテトラカルボン酸二無水物、脂肪族二塩基酸ポリ無水物等を例示することができる。またポリフェノール系の硬化剤としては、フェノールノボラック、キシレンノボラック、ビスＡノボラック、トリフェニルメタンノボラック、ビフェニルノボラック、ジシクロペンタジエンフェノールノボラック、テルペンフェノールノボラック等を例示することができる。さらにアミノトリアジンノボラック樹脂、ノボラック型フェノール樹脂等を用いることができる。特に（Ｄ）成分としては、ジシアンジアミドを用いるのが好ましい。このような硬化剤を用いると、他の硬化剤を用いる場合に比べて、引き剥がし強度をさらに高めることができ、また樹脂フィルム、プリプレグ、樹脂付き金属箔の長期間の製品保存安定性を高めることができると共に、フレキシブルプリント配線板の難燃性、耐薬品性を高めることができるものである。（Ｄ）成分の含有量は、（Ａ）〜（Ｅ）成分の合計量に対して、０．５〜３０質量％であることが好ましい。（Ｄ）成分の含有量が０．５質量％未満であると、エポキシ樹脂が十分に硬化せず、耐熱性や引き剥がし強度が低下するおそれがあり、逆に（Ｄ）成分の含有量が３０質量％を超えると、未反応の硬化剤により耐熱性が低下するおそれがある。
【００３７】
（Ｅ）成分であるトリアリルイソシアヌレート（ＴＡＩＣ）及びトリアリルシアヌレート（ＴＡＣ）から選ばれるものの含有量は、（Ａ）〜（Ｅ）成分の合計量に対して、５〜４０質量％であることが好ましい。（Ｅ）成分の含有量が５質量％未満であると、フレキシブルプリント配線板用樹脂組成物の相溶性が低下するおそれがあり、逆に（Ｅ）成分の含有量が４０質量％を超えると、柔軟性や接着性を高めることができないおそれがある。
【００３８】
（Ｆ）成分であるホスファゼン化合物及び上記構造式（１）で示されるアルキルホスフィン酸アルミニウムから選ばれるものは難燃剤であるが、この含有量は、フレキシブルプリント配線板用樹脂組成物全量に対して、５〜３５質量％であることが好ましい。これにより、難燃性をさらに高めることができるものである。しかし、（Ｆ）成分の含有量が５質量％未満であると、上記のような効果を十分に得ることができないおそれがあり、逆に（Ｆ）成分の含有量が３５質量％を超えると、柔軟性、引き剥がし強度及び耐熱性が低下するおそれがある。
【００３９】
そして、フレキシブルプリント配線板用樹脂組成物は、（Ａ）〜（Ｆ）成分を必須成分として配合し、さらにジクミルパーオキサイド（ＤＣＰ）等の開始剤や、２−エチル−４−メチルイミダゾール（２Ｅ４ＭＺ）等の反応促進剤を任意成分として配合することによって調製することができる。
【００４０】
このようにして得られたフレキシブルプリント配線板用樹脂組成物にあっては、ポリフェニレンエーテル樹脂によって、高周波特性、屈曲性及び成形性を高めることができ、エポキシ樹脂によって、引き剥がし強度を高めることができると共に、ホスファゼン化合物及び上記構造式（１）で示されるアルキルホスフィン酸アルミニウムから選ばれるものによって、難燃性を高めることができるものである。
【００４１】
次に、上記フレキシブルプリント配線板用樹脂組成物を適宜樹脂液（ワニス）として用いて、樹脂フィルム、プリプレグ、樹脂付き金属箔を製造することができ、さらにこれらのものを用いて、フレキシブルプリント配線板を製造することができる。
【００４２】
すなわち、樹脂フィルムは、フレキシブルプリント配線板用樹脂組成物をフィルム状に成形すると共に、これを半硬化状態（Ｂステージ状態）となるまで加熱乾燥することによって製造することができる。またプリプレグは、フレキシブルプリント配線板用樹脂組成物をガラスクロス等の基材に含浸させ、これを半硬化状態となるまで加熱乾燥することによって製造することができる。また樹脂付き金属箔は、フレキシブルプリント配線板用樹脂組成物を銅箔等の金属箔に塗布し、これを加熱乾燥して半硬化状態の接着性樹脂層を形成することによって製造することができる。さらにフレキシブルプリント配線板は、樹脂フィルム、プリプレグ、樹脂付き金属箔のうちの少なくとも１種類を用いて形成されているが、具体的には、例えば、ポリイミドフィルム等をコア材として用い、このコア材の片面又は両面に樹脂フィルム、プリプレグ、樹脂付き金属箔のうちのいずれかのものを貼り合わせた後、適宜回路形成及び層間接続を行うことによって、フレキシブルプリント配線板を製造することができる。
【００４３】
このようにして得られた樹脂フィルム、プリプレグ、樹脂付き金属箔、フレキシブルプリント配線板にあっては、いずれも上記フレキシブルプリント配線板用樹脂組成物を材料として形成されているので、ポリフェニレンエーテル樹脂によって、高周波特性を高めることができ、エポキシ樹脂によって、引き剥がし強度及び屈曲性を高めることができると共に、ホスファゼン化合物及び上記構造式（１）で示されるアルキルホスフィン酸アルミニウムから選ばれるものによって、難燃性を高めることができるものである。なお、樹脂付き金属箔はボンディングシートやカバーレイと同様にビルドアップ絶縁シートとして用いることができると共に、シールド機能を持ち合わせたカバーレイとして用いることができる。
【実施例】
【００４４】
以下、本発明を実施例によって具体的に説明する。
【００４５】
（Ａ）成分として、ポリ（２，６−ジメチル−１，４−フェニレンオキサイド）を用いた。
【００４６】
（Ｂ）成分として、（Ｂ１）スチレンブタジエンコポリマー（旭化成ケミカルズ（株）製「タフプレンＡ」）、（Ｂ２）１，２−ポリブタジエン（ＪＳＲ（株）製「ＲＢ８２０」）を用いた。
【００４７】
（Ｃ）成分として、（Ｃ１）ビフェニル骨格を含むフェノールアラルキル型エポキシ樹脂（日本化薬（株）製「ＮＣ−３０００」）、（Ｃ２）ジシクロペンタジエンフェノール型エポキシ樹脂（ＤＩＣ（株）製「ＨＰ−７２００」）を用いた。
【００４８】
（Ｄ）成分として、ジシアンジアミド（ナカライテスク（株）製）を用いた。
【００４９】
（Ｅ）成分として、（Ｅ１）トリアリルイソシアヌレート（日本化成（株）製）、（Ｅ２）トリアリルシアヌレート（（株）武蔵野化学研究所製）を用いた。
【００５０】
（Ｆ）成分として、（Ｆ１）ホスファゼン化合物（大塚化学（株）製「ＳＰＢ−１００」）、（Ｆ２）上記構造式（１）で示されるアルキルホスフィン酸アルミニウム（Ｒ１及びＲ２はエチル基）を用いた。
【００５１】
そして、実施例１〜６及び比較例１のフレキシブルプリント配線板用樹脂組成物は次のようにして調製した。すなわち、セパラブルフラスコに下記表１に示す配合量で（Ａ）〜（Ｃ）成分、（Ｅ）成分、（Ｆ）成分を入れた後、これを攪拌しながら、オイルバスで８０℃まで昇温した。そして８０℃で１時間攪拌して樹脂が溶解したことを確認した後、オイルバスを取り除き、２０℃の水で冷やした。その後、（Ｄ）成分、開始剤としてジクミルパーオキサイド（日油（株）製「パークミルＤ」）及び反応促進剤として２−エチル−４−メチルイミダゾール（四国化成工業（株）製）を加えて攪拌することによって、２５℃の樹脂液としてフレキシブルプリント配線板用樹脂組成物を得た。なお、これは平均粒径が約１５μｍの粒子が分散している不透明な分散液であった。
【００５２】
次に、コンマコーター及びこれに接続された乾燥機を用いて、厚み１２μｍの銅箔の片面に上記のようにして得られた樹脂液を塗工・乾燥し、乾燥後の厚みが５０μｍの接着性樹脂層を形成することによって、樹脂付き銅箔を製造した。
【００５３】
そしてこのようにして得られた樹脂付き銅箔について、銅箔引き剥がし強度、ポリイミド引き剥がし強度、半田耐熱性、耐マイグレーション性、成形性（成形後の外観）、屈曲性、難燃性を評価した。これらの各評価に用いたサンプルの作製条件及び評価条件を以下に示し、評価結果を下記表１に示す。
【００５４】
（１）銅箔引き剥がし強度は、厚み２５μｍのポリイミドフィルムの両面に樹脂付き銅箔の接着性樹脂層が形成された面を貼り合わせ、１８０℃で１時間加熱加圧成形することによってサンプルを作製し、このサンプルの銅箔を９０°方向に引き剥がしたときの引き剥がし強度により評価した。
【００５５】
（２）ポリイミド引き剥がし強度は、厚み２５μｍのポリイミドフィルムの両面に樹脂付き銅箔の接着性樹脂層が形成された面を貼り合わせ、１８０℃で１時間加熱加圧成形することによってサンプルを作製し、まずこのサンプルの片面の樹脂付き銅箔を引き剥がした後に、ポリイミドフィルムを９０°方向に引き剥がしたときの引き剥がし強度により評価した。
【００５６】
（３）半田耐熱性は、厚み２５μｍのポリイミドフィルムの両面に樹脂付き銅箔の接着性樹脂層が形成された面を貼り合わせ、１８０℃で１時間加熱加圧成形することによってサンプルを作製し、これを２８８℃に加熱した半田浴に６０秒間浸漬した後、外観を観察することにより評価した。膨れやはがれ等の外観異常の発生がないものを「合格」とし、これ以外のものを「不合格」とした。
【００５７】
（４）耐マイグレーション性は、片面フレキシブルプリント配線板に櫛形電極を設けた試験片に、樹脂付き銅箔の接着性樹脂層が形成された面を貼り合わせ、１８０℃で１時間加熱加圧成形することによってサンプルを作製し、このサンプルを用いて８５℃／８５％ＲＨの環境下で１０Ｖの電圧を２５０時間印加するテストを行うことによって評価した。そしてこのテスト後のマイグレーション度合いを目視にて評価した。マイグレーションが発生していないものを「合格」とし、これ以外のものを「不合格」とした。
【００５８】
（５）成形性（成形後の外観）は、片面３５μｍ厚みの圧延銅箔のフレキシブルプリント配線板に櫛形パターンを設けて形成した試験片に、樹脂付き銅箔の接着性樹脂層が形成された面を貼り合わせ、１８０℃で１時間加熱加圧成形することによってサンプルを作製し、このサンプルの外観を目視にて観察することにより評価した。パターン間が全て樹脂で充填されているものを「合格」とし、これ以外のものを「不合格」とした。
【００５９】
（６）屈曲性は、ＭＩＴ法によって試験を行い、測定条件をＲ＝０．３８ｍｍ、荷重５００ｇに設定し、回路の導通が取れなくなるまでの折り曲げ回数により評価した。
【００６０】
（７）難燃性は、ＵＬ９４に準じて９４ＶＴＭの難燃性の判定基準で評価した。
【００６１】
【表１】
2010222408.tif 000003
【００６２】
上記表１にみられるように、各実施例のものは、銅箔引き剥がし強度、ポリイミド引き剥がし強度及び半田耐熱性が良好であり、屈曲性が高くフレキシブルプリント配線板などに要求される屈曲性を満足するものであり、さらに耐マイグレーション性及び成形性に優れているものであることが確認された。またハロゲン系難燃剤を用いていないので、有毒ガスや発煙の少ない材料となるものである。